(57)【要約】【課題】板材を構造材等の基材に締結するためのもみ切り式の自己穿孔ねじにおいて、十字穴等の係合穴の潰れを招来することなくせん断強度をアップさせる。【解決手段】自己穿孔ねじは、先端部を先窄まり部３と成した軸１と、軸１の基端に一体に設けた頭部２とを備えており、軸１にはねじ山４，５が形成されており、頭部２にはドライバビットが嵌まる十字穴６が形成されている。ねじは、炭素鋼又はクロム・モリブデン鋼の線材を素材としており、焼き入れしてから焼き戻すことによって硬度をＨｖ２５０〜４００に調整している。硬さと靱性とのバランスが取れており、せん断に対する高い抵抗を保持しつつ、大きなトルクが掛かってもねじ込み作業に際して十字穴６が潰れることはない。【選択図】図１
2007298110.tif 000002
【特許請求の範囲】
【請求項１】
軸とその基端に設けた頭部とを備えており、前記軸のうち頭部と反対側の先端部は最先端を尖らせた先窄まり部となっており、前記軸に、先窄まり部から始まるねじ山を形成している一方、前記頭部にはドライバ工具が嵌まる係合部を形成しているもみ切り式自己穿孔ねじであって、
炭素鋼又はクロム鋼若しくはクロム・モリブデン鋼よりなる線材を素材としており、頭部とねじ山と先窄まり部とを加工してから焼き入れして更に焼き戻すという熱処理を施すことにより、芯部と表面とを含む全体の硬度がＨｖ２５０〜４００に調整されている、
もみ切り式自己穿孔ねじ。
【請求項２】
前記軸には、前記先窄まり部から始まる複数状のねじ山が形成されている、
請求項１に記載したもみ切り式自己穿孔ねじ。
【請求項３】
ａ：軸とその基端に設けた頭部とを備えている、
ｂ：前記軸のうち頭部と反対側の先端部は最先端を尖らせた先窄まり部となっている、
ｃ：前記軸には、先窄まり部から始まるねじ山が形成されている、
ｄ：前記頭部にはドライバ工具が嵌まる係合部を形成している、
という構成のもみ切り式自己穿孔ねじの製造方法であって、
炭素鋼又はクロム鋼若しくはクロム・モリブデン鋼よりなる線材を素材として、圧造及び転造によって前記ａ〜ｄの構成を有する中間製品を製造し、次いで、前記中間製品を焼き入れすることで全体をＨｖ４００以上の硬度と成し、次いで焼き戻すことにより、芯部と表面とを含む全体の硬度をＨｖ２５０〜４００の範囲に調整する、
という工程を経ることを特徴とする、
もみ切り式自己穿孔ねじの製造方法。
【発明の詳細な説明】
【技術分野】
【０００１】
本願発明は、先端部を尖らせているもみ切り式自己穿孔ねじ及びその製造方法に関するものである。
【背景技術】
【０００２】
下穴加工なしで各種ワークを基材に締結できる自己穿孔ねじとして、例えば木ねじに代表されるように、先端を尖らせることにより、部材の組織への食い込みを利用して部材に軸を進入させていくもみ切り式のものがある。このもみ切り式の自己穿孔ねじは、木製や薄鋼板製の基材に各種のワークを締結することに多用されている。
【０００３】
もみ切り式の自己穿孔ねじは、炭素鋼やステンレス鋼のような各種の鉄系素材で製造されており、一般には熱処理は施されておらず、防錆を目的としてメッキ等の表面処理を施しているに過ぎない。これは、もみ切り式の自己穿孔ねじは元々、木製部材のような軟質材に使用されているからに他ならない。他方、ドリルねじ及びタッピンねじのように比較的厚い鋼製部材へのワークの締結に使用されるねじの場合は、高い切削機能が必要であることから焼き入れによって硬度を高くしている（例えば特許文献１，２）。
【特許文献１】特開平９−３１７７３３号公報
【特許文献２】特開２００４−３５４８号公報
【発明の開示】
【発明が解決しようとする課題】
【０００４】
もみ切り式の自己穿孔ねじは、木造住宅のような建物において板材を構造材に締結することに多用されているが、例えば、地震によって板材と構造材とを相対的に滑らせる強い力が働いた場合や、壁用の板材に大きな重量の棚類を設けた場合など、ねじに強いせん断力が作用することがある。勿論、建物以外の分野でもねじにせん断力が働くことは多々ある。
【０００５】
ねじに限らず金属材料のせん断強度を高めるには靱性を高くすればよい。従って、ねじを熱処理せずに防錆等の表面処理だけ施して使用することは、せん断力を確保するという点では合理的であると言える。しかし、熱処理を施さないとねじは素材の硬度のままであるため（厳密には、多少の加工硬化はある）、ワークや基材への食い込みが悪く、また、高いねじ込みトルクが生じると抵抗に負けて十字穴のような係合穴がドライバビットで潰されてしまうことがある問題がある。
【０００６】
特に、ワークや基材が合板のような緻密な素材からなっている場合や薄鋼板製である場合はねじ込みトルクが高くなるため、これらの問題が顕著に現われる。従って、ねじの食い込み（切れ味）の善し悪しや係合穴の潰れの有無は、作業能率や施工の品質に大きな影響を与える重要な要素になっている。
【０００７】
この点について、硬度と靱性とを両立させる手段として、特許文献１，２に記載されているように、浸炭焼き入れ法により、表面のみの硬度を高くして芯部は素材の硬度のままに保持することが考えられる。しかし、本願出願人会社において実験したところ、必ずしも高いせん断力を確保することはできなかった。その理由は、表層は硬いためにクラックが入り易く、このクラックをきっかけとして芯部まで破断が進行しやすいためと推測される。
【０００８】
本願発明は、このような現状を改善すべく成されたものである。
【課題を解決するための手段】
【０００９】
本願発明は、もみ切り式の自己穿孔ねじとその製法とを含んでいる。請求項１の発明はねじに係るもので、軸とその基端に設けた頭部とを備えており、前記軸のうち頭部と反対側の先端部は最先端を尖らせた先窄まり部となっており、前記軸に、先窄まり部から始まるねじ山を形成している一方、前記頭部にはドライバ工具が嵌まる係合部を形成しているもみ切り式自己穿孔ねじにおいて、炭素鋼又はクロム鋼若しくはクロム・モリブデン鋼よりなる線材を素材としており、頭部とねじ山と先窄まり部とを加工してから焼き入れして更に焼き戻すという熱処理を施すことにより、芯部と表面とを含む全体の硬度がＨｖ２５０〜４００に調整されていることを特徴としている。
【００１０】
なお、本願発明において線材は棒材も含む概念で使用している。硬度はＨｖ２５０〜３５０程度がより好適であり、更に好ましくはＨｖ３００程度である。
【００１１】
請求項２の発明は、請求項１において、前記軸には、前記先窄まり部から始まる複数条のねじ山が形成されている。
【００１２】
製法の発明は、炭素鋼又はクロム鋼若しくはクロム・モリブデン鋼よりなる線材を素材として、冷間での圧造及び転造によって前記ａ〜ｄの構成を有する中間製品を製造し、次いで、前記中間製品を焼き入れすることで全体をＨｖ４００以上の硬度と成し、次いで焼き戻すことにより、芯部と表面とを含む全体の硬度をＨｖ２５０〜４００の範囲に調整することを特徴としている。
【発明の効果】
【００１３】
本願発明によると、硬度と靱性とのバランスが取れて、ワークや基材への食い込みの良さ（切れ味の良さ）や十字穴等の係合部の潰れを防止しつつ、高い破断強度（主としてせん断強度）を得ることができた。その理由は次のとおりと解される。
【００１４】
すなわち、炭素鋼及びクロム・モリブデン鋼の素材の硬度はＨｖ２５０より低いのが通常であるが、焼き入れによる硬度アップにより、部材への食い込み性能がアップすると共に、十字穴等の係合部がドライバビットによって潰れることを防止でき、かつ、ねじの表層も芯部も全体にわたって同じ硬度であることと硬度が高すぎずに靱性を保持していることとが相まって、高い破断強度を確保できると考えられる。
【００１５】
また、ヘッダーによる頭部の加工や転造ダイスによるねじ山の加工に際してねじに残留応力が生じたりひずみが生じたりすることがあり、表層だけを硬化すると残留応力やひずみが残ったままになって破断しやすくなると推測されるが、本願発明では焼き入れ・焼き戻しという熱処理によって残留応力やひずみが除去されるため組織が均一化しており、このことも、靱性アップに貢献していると推測される。
【発明を実施するための最良の形態】
【００１６】
次に、本願発明の実施形態を図面に基づいて説明する。図１〜図２では第１実施形態を示している。
【００１７】
(1).ねじの形態
まず、図１に基づいて第１実施形態に係るねじの形態を説明する。（Ａ）は正面図、（Ｂ）は平面図、（Ｃ）は使用状態を示す図である。
【００１８】
ねじは軸１とその基端に設けた頭部２とを備えている。軸１の先端部は最先端を尖らせた先窄まり部３になっており、かつ、軸１には、先窄まり部３から始まる２条のねじ山４，５が形成されており、一方のねじ山４の先端を先窄まり部３の最先端に位置させることにより、部材への食い込みのきっかけを作るもみきり部４ａと成している。ねじ山４は首下近くまで延びているが、ねじ山４の終端と頭部２との間にねじ無し部を設けることも可能である。２条のねじ山４は同じ高さに設定されているが、例えば２対１程度の比率で高さを変えることも可能である。
【００１９】
頭部２の頂面には、ドライバビットが嵌まる係合部の一例として十字穴６が形成されている。また、本実施形態では、頭部２は縦断面視で外向き凹状のプロフィールを有するラッパ形に形成されている。このラッパ形の頭部２を有するねじは、主として、（Ｃ）に示すように、石膏ボード７を枠材８に締結することに使用されている。枠材８は薄鋼板で断面略Ｃ字状に形成される場合もある。
【００２０】
頭部２の形態は用途によって設定したらよい。例えば、合板のような木製板材を構造材に締結する場合は、頭部２は台錐状の皿頭となすのが好適であり、かつ、斜面にフレキと呼ばれる切刃を複数条形成することも可能である。金具類を締結する場合は、頭部２は鍋頭と成すことも可能であり、更に、六角頭のような多角形頭と成すことも可能である。ドライバビットが嵌まる係合部としては、六角穴等の他の形状の係合穴を設けてもよい。
【００２１】
(2).製造工程・作用
ねじは炭素鋼又はクロム・モリブデン鋼を素材として製造されており、図２に示す工程を経て製造される。すなわち、まず、炭素鋼又はクロム鋼若しくはクロム・モリブデン鋼から成る線材を用意し、この線材を間欠的に繰り出しつつ端部にヘッダーを使用した冷間鍛造によって頭部を加工し、次いで、丸ダイスや平ダイスのようなダイスを使用した転造によってねじ山４，５と先窄まり部３とを同時に加工し、これにより、ねじとしての外観が完成した中間品を得る。なお、線材の切断は、頭部の加工と同時に行うことも前に行うことも後に行うことも可能である。
【００２２】
そして、中間品を焼き入れして硬度をＨｖ４００以上に高め、次いで、焼き戻しによって硬度をＨｖ２５０〜４００に低下させる。焼き入れには、例えば、電気炉等の炉で加熱してから油に浸漬して急冷する油焼き入れ法を採用できるが、ねじの芯まで焼き入れできる方法なら他の方法も採用できる。焼き入れに際しての加熱温度は例えば８７０℃が好ましく、また、焼き戻しは、例えば１７０℃で１．５時間程度かけて行うのが好ましい。なお、焼き戻しを行ってのち、必要に応じてメッキや焼き付け塗装のような表面処理が行われる。
【００２３】
ねじを使用して石膏ボード７のようなワークを枠材８のような基材に締結した後に、何らかの理由により、図１（Ｃ）に白抜き矢印で示すようにワークと基材とを相対的に滑らせるような大きな荷重が作用し、このため、ねじの軸１にせん断力が働くことがある。そして、本願発明では、発明の効果の欄で述べたように、ワークや基材への食い込み性能のアップと十字穴６の潰れ防止とを図りつつ、高いせん断強度を得ることができた。特に、硬度をＨｖ３００程度に調整しておくと、十字穴６の潰れを確実に防止しつつせん断強度を確保できて好適であった。
【００２４】
なお、ワーク及び基材が石膏ボードや木材のような軟質材であるため、ワークと基材との相対的な滑り作用が生じると、図１（Ｃ）に符号Ｏを付した線で示すように、ねじの軸１はワーク及び基材を潰し変形させながら曲がっていき、荷重が許容限度を超えると破断する。従って、厳密に見ると、ねじの軸１にはせん断力のみでなく曲げ力と引っ張り力も作用している。
【００２５】
(3).第２実施形態
図４では本願発明を適用できるねじの他の形態を示している。すなわちこの実施形態では、２条のねじ山４，５のうち一方のねじ山５は首下近くまで延ばして他方のねじ山５は軸１の中途部まで延ばすことにより、軸１に２条ねじ部１０と１条ねじ部１１とを形成し、更に、２条ねじ部１０の箇所では一方のねじ山４の高さを他方のねじ山５の高さよりも低くし、更に、２条ねじ部１０の谷径を１条ねじ部１１の谷径よりも小径に設定している。
【００２６】
この実施形態では、１条ねじ部１１の外径をＤ１、２条ねじ部１０における一方のねじ山４の外径をＤ２、２条ねじ部４における他方のねじ山５の外径をＤ３とすると、Ｄ１＞Ｄ２＞Ｄ３の関係になっている。いうまでもないが、本願発明では、ねじ山の条数や断面形状、軸の形状などは用途に応じて任意に設定することができる。
【図面の簡単な説明】
【００２７】
【図１】本願発明を適用したねじの構造及び使用状態を示す図である。
【図２】製造工程を示すフロー図である。
【図３】本願発明を適用できる他の形態のねじを示す図である。
【符号の説明】
【００２８】
１  軸
２  頭部
３  先窄まり部
４，５  ねじ山
６  係合部の一例としての十字穴
７  ワークの一例としての石膏ボード
８  基材の一例としての枠材
【図１】
2007298110.tif 000003
【図２】
2007298110.tif 000004
【図３】
2007298110.tif 000005